(57)【要約】【課題】導電性カーボン含有マルチフィラメントについて、帯電ブラシ、クリーニングブラシを用いた時に均一かつ高密度な帯電付与およびクリーニングを可能とし、長期使用に際しても、電子写真記録方式の乾式複写機やファクシミリ、プリンター等の高画質を保持することを課題とする。【解決手段】導電性カーボンの含有量が１０〜４０重量％以下であり、１ｋｇ中８〜２５ミリモルのマグネシウム化合物を含むポリアミド、又はポリエステルからなり、前記マルチフィラメントの単位面積当たりの断面二次モーメント値Ｉａが０．０８５以上、単糸繊度が０．５〜４デシテックスであることを特徴とするポリアミド又はポリエステル系導電性カーボン含有マルチフィラメント。【選択図】なし【特許請求の範囲】
【請求項１】
導電性カーボンの含有量が１０〜４０重量％であるポリエステルからなるマルチフィラメントであって、単位面積当たりの断面二次モーメント値Ｉａが０．０８５〜０．１４、単糸繊度が０．５〜４デシテックスであることを特徴とするポリエステル系導電性カーボン含有マルチフィラメント。
【請求項２】
導電性カーボンの含有量が１０〜４０重量％であるポリアミドからなるマルチフィラメントであって、導電性カーボン含有マルチフィラメント１ｋｇ中８〜２５ミリモルのマグネシウム化合物をさらに含有し、比抵抗値が１０３〜１０７Ωｃｍ、単位面積当たりの断面二次モーメント値Ｉａが０．０８５〜０．１４、単糸繊度が０．５〜４デシテックスであることを特徴とするポリアミド系導電性カーボン含有マルチフィラメント。
【請求項３】
請求項１または２記載の導電性カーボン含有マルチフィラメントを用いてなるブラシであって、電子写真記録方式の乾式複写機、ファクシミリ、または、プリンターに用いられることを特徴とするブラシ。
【発明の詳細な説明】
【０００１】
【発明の属する技術分野】
本発明は、電子写真記録方式の乾式複写機やファクシミリ、プリンター等に用いられる導電性を有するポリアミドもしくはポリエステルマルチフィラメントに関するものであり、特に長さ方向の繊度ムラである節を作らないことにより画像品質の向上によるものである。更に、ポリアミドもしくはポリエステルマルチフィラメントを電子写真記録方式の乾式複写機やファクシミリ、プリンター等に用いられる帯電ブラシ、クリーナーブラシに関するものである。
【０００２】
【従来の技術】
電子写真記録方式の乾式複写機やファクシミリ、プリンター等に用いられる導電性カーボン微粒子を含有するマルチフィラメントは例えば特許文献１〜３に記載されているとおり、セルロース系繊維やビニロン導電糸が用いられている。
【０００３】
従来技術から得られるセルロース系繊維は低湿度（温度２０℃、湿度１５％ＲＨ以下）での比抵抗値と、高湿度（温度２０℃、湿度６５％ＲＨ以上）での比抵抗値の比が１０３Ωｃｍ程度であり、さらに複写時の温湿度変化のよる画像品質のバラツキを少なくするため、導電糸の低湿度および高湿度の比抵抗の比を小さくすることが望まれている。
【０００４】
また、セルロース系繊維およびビニロン導電糸では、単糸繊度が４〜５デシテックス程度であり、製織したときの導電糸のパイル密度が約５０００本／ｃｍ２程度となりさらなる画像品質を高画質化するために製織したときの高パイル密度化が望まれている。高パイル密度化の方法としては、単糸の細繊度化が好ましく、特許文献４に単糸繊度２．３デシテックス程度の導電糸が記載されている。しかし、丸断面糸では単位面積当たりの断面二次モーメント値Ｉａが小さいために、単糸繊度の細化とともに糸が柔らかくなるため、ブラシとした際に毛の戻りが悪くなり、長期使用した時にブラシの毛に寝癖がつきやすく、印字品位が悪化する。ここで寝癖とは、ブラシが感光体に接触している部分が屈曲しているために、印字を行わない間欠期間が長い場合などに、屈曲部分が復元しない現象を意味する。
【０００５】
またクリーニングブラシとして用いた場合には、トナーをこすり落とす物理的な力が小さくなるために、トナーを十分に落とせなくなる。
【０００６】
【特許文献１】
特開平９−４９１１７号公報（［００１２］〜［００１４］段落）
【特許文献２】
特開２０００−３５５８２３号公報（［００１１］〜［００１４］段落）
【特許文献３】
特開２０００−１６０４２７号公報（［００１６］〜［００１７］段落）
【特許文献４】
特開２００２−１４６６２９号公報（［００６０］段落  実施例９〜１２）
【０００７】
【発明が解決しようとする課題】
そこで、本発明では導電性カーボン含有マルチフィラメントについて、帯電ブラシ、クリーニングブラシを用いた時に均一かつ高密度な帯電付与およびクリーニングを可能とし、長期使用に際しても、電子写真記録方式の乾式複写機やファクシミリ、プリンター等の高画質を保持することを課題とする。
【０００８】
【課題を解決するための手段】
上記課題を解決するために、本発明のマルチフィラメントは主として次の構成を有する。すなわち、
（１）導電性カーボンの含有量が１０〜４０重量％であるポリエステルからなるマルチフィラメントであって、単位面積当たりの断面二次モーメント値Ｉａが０．０８５〜０．１４、単糸繊度が０．５〜４デシテックスであることを特徴とするポリエステル系導電性カーボン含有マルチフィラメント。
【０００９】
（２）導電性カーボンの含有量が１０〜４０重量％であるポリアミドからなるマルチフィラメントであって、導電性カーボン含有マルチフィラメント１ｋｇ中８〜２５ミリモルのマグネシウム化合物をさらに含有し、比抵抗値が１０３〜１０７Ωｃｍ、単位面積当たりの断面二次モーメント値Ｉａが０．０８５〜０．１４、単糸繊度が０．５〜４デシテックスであることを特徴とするポリアミド系導電性カーボン含有マルチフィラメント。
【００１０】
（３）（１）または（２）に記載の導電性カーボン含有マルチフィラメントを用いてなることを特徴とする、電子写真記録方式の乾式複写機やファクシミリ、プリンター用ブラシ。
からなる。
【００１１】
【発明の実施の形態】
本発明の導電性カーボン含有マルチフィラメントはポリエステルもしくはポリアミドを主体とするポリマーから構成される。
【００１２】
本発明におけるポリアミドとは、炭化水素基が主鎖にアミド結合を介して連結された高分子量体であって、ナイロン６、ナイロン６６、ナイロン８、ナイロン１１、ナイロン１２、ナイロン６１０などが例として挙げられるが、コスト・製糸性の面から特にナイロン６、ナイロン６６が好ましい。
【００１３】
また本発明におけるポリエステルとは、炭化水素基が主鎖にエステル結合を介して連結された高分子量体であって、ポリエチレンテレフタレート、ポリブチレンテレフタレート、ポリプロピレンテレフタレートなどが例として挙げられるが、コスト・製糸性の面から特にポリエチレンテレフタレートが好ましい。
【００１４】
本発明に用いる導電性カーボンは、例えばファーネスブラックやアセチレンブラック、ケッチェンブラック等、導電性を有する粉末体であれば特に制限はないが、分散性の観点からファーネスブラックが好ましい。導電性カーボン粒子が大きいと紡糸時の濾過圧上昇が起こったり、紡糸時の糸切れが増加したり、繊維の強度が低下したりするため、出来る限り粒径の小さな用いることが好ましく、数値で表示すると２０μｍ以下であることが好ましい。また、導電性カーボン粒子分散ポリマーペレットのように、すでに分散調合ポリマーペレット中の導電性カーボン粒子を用いても良い。
【００１５】
マルチフィラメント内に導電性カーボンを含有せしめる方法としては、ポリアミドもしくはポリエステルペレットへ導電性カーボンをブレンドし溶融する方法、ポリアミドもしくはポリエステルペレットと高濃度の導電性カーボンを含有するマスタペレットをブレンドし溶融する方法、溶融状態のポリマーへ導電性カーボンを添加し混練する方法、溶融状態のポリマーへ溶融状態の高濃度の導電性カーボンを含有するポリマーを混練する方法などが挙げられるが、導電性カーボンのポリアミドもしくはポリエステルへの均一分散性およびポリマーペレットなど原料の運搬効率の観点から、ポリアミドもしくはポリエステルペレットと高濃度の導電性カーボンを含有するマスタペレットをブレンドし溶融する方法が特に好ましい。
【００１６】
本発明の導電性カーボン含有マルチフィラメントの単糸繊度は０．５〜４デシテックスであり、画質・製糸性から単糸繊度１．５〜３．５デシテックスであることが好ましい。単糸繊度が０．５デシテックス未満の場合は、紡糸したときの糸切れが多く、製糸性が悪化し、単糸繊度が４デシテックスを超えると、製織したときに、パイル密度が小さくなるためである。
【００１７】
また、本発明の導電性カーボン含有マルチフィラメントの単位面積当たりの断面二次モーメント値Ｉａは断面形状によって規定されるが、その値は０．０８５〜０．１４であることが必要であり、好ましくは０．０９０以上である。導電性カーボン含有マルチフィラメントの単位面積当たりの断面二次モーメント値Ｉａが０．０８５未満であると、ブラシにした際に、使用に際しての毛の戻りが悪くなり、長期使用した時にブラシの毛に寝癖がついてしまう。帯電ブラシとして用いた場合には、毛が寝てしまうと、接触面積が変化し、帯電量が変化するため、印写像の濃淡が変化する。クリーニングブラシとして用いた場合には、トナーをこすり落とす物理的な力が小さくなるために、トナーを十分に落とせなくなる。
【００１８】
単位面積当たりの断面二次モーメント値Ｉａが大きくなるほどブラシにコシがでるため、毛の戻り性が良好となるため好ましいが、単位面積当たりの断面二次モーメント値Ｉａが０．１４を越えると断面形状が複雑となり、口金の作製が困難となり、コストも高くなるため、単位面積当たりの断面二次モーメント値Ｉａは０．１４以下であることが必要である。
【００１９】
また、溶融紡糸においては、一般的に紡糸の際に冷却風により糸を冷却する。そのため、冷却風による糸の旋回の防止、均一冷却の観点から、断面形状は、本発明が規定する単位面積当たりの断面二次モーメント値を満たす範囲で、出来る限り対称形となるのが好ましく、特に正三角形または正八角形の形状が好ましいまた、単位面積あたりの断面二次モーメント値Ｉａが０．０８５〜０．１４であることを達成するためには、高粘度ポリマーを使用する方法が一般的であるが、高濃度のカーボンが添加される場合には、ポリマーの粘度を高くすると、曳糸性が悪くなり、糸切れの原因となる。そのため、紡糸口金の孔形状を図１に示すような先端部分を先細りさせた形状の口金を使用することが好ましく、このような形状の口金を用いることで、高粘度ポリマーを用いずとも本発明の断面二次モーメント値を達成することが可能となる。これは、前記口金を用いることで、従来の口金を用いた場合よりも丸みを抑えた断面形状を形成することが出来るためである。
【００２０】
このような観点から、使用するポリマーの溶融粘度は、ポリマーの融点より５０℃高い温度下で２００〜３０００ｐｏｉｓｅの範囲にあるのが好ましく、さらに好ましくは５００〜２５００ｐｏｉｓｅである。
【００２１】
本発明においる導電性カーボン含有マルチフィラメントを構成するポリマーがポリアミドの場合にはマグネシウム化合物は、導電性カーボン含有マルチフィラメント１ｋｇに対して８〜２５ミリモル含有することが必要である。これは、マグネシウム化合物内のマグネシウムが陽イオン状態あるいは塩として存在し、マグネシウム化合物含有量が導電性カーボン含有マルチフィラメント１ｋｇに対して８ミリモル未満では、溶融により繊維を製造する時におけるモノマー、オリゴマーの再生を充分抑制することができず、これらモノマー、オリゴマーおよびポリアミドよりブリードアウトした導電性カーボンによる成形口金孔周辺汚染による節の発生および糸切れが多く、操業性が不調となるためである。
【００２２】
また、マグネシウム化合物が２５ミリモルより多量に存在しても、モノマー・オリゴマーの再生抑制効果は２５ミリモル添加時と同程度であり、経済的観点から好ましくない。また、ポリマー中の不溶解異物として残存したマグネシウム化合物が導電性カーボンと相まって異物除去のため設置したフィルターでの濾過圧力上昇、成形品物性低下などの問題を引き起こすことが考えられる。
【００２３】
導電性カーボン含有マルチフィラメント内のマグネシウム成分を含有せしめる方法としては、ポリマーペレットへマグネシウム化合物をブレンドし溶融する方法、ポリマーペレットペレットへ高濃度のマグネシウム化合物を含有するマスターペレットをブレンドし溶融する方法、溶融状態のポリマーへマグネシウム化合物を添加し混練する方法、ポリアミドの重合前あるいは重合中の段階で原料あるいは反応系へマグネシウム化合物を添加する方法などが挙げられるが、両者が均一に混ざればいかなる方法でも良い。
【００２４】
マグネシウム化合物としては、酸化マグネシウム、水酸化マグネシウム、炭酸マグネシウムなど、およびこれらの混合物が挙げられるが、酸化マグネシウムまたは水酸化マグネシウムを用いることが好ましい。
【００２５】
本発明の導電性カーボン含有マルチフィラメント中の導電性カーボンの含有量は１０〜４０重量％であることが必要であり、好ましくは１５〜３５重量％である。導電性カーボンの含有量が１０重量％未満であると、導電性カーボン含有マルチフィラメントの比抵抗値が低下し、印刷した時に印字が出来ないという問題が発生する。また、導電性カーボンの含有量が４０重量％を超えると導電性カーボン含有マルチフィラメントの強度が低下し、操業性が不調となる。
【００２６】
本発明のポリマー組成物には、本発明の効果を損なわない範囲において種々の添加剤を含んでも良い。この添加剤を例示すれば、マンガン化合物などの安定剤、可塑剤、滑剤、難燃剤、導電性付与剤、繊維状強化剤などである。
【００２７】
本発明の導電性カーボン含有マルチフィラメントの比抵抗値（温度２０℃、湿度３０％ＲＨ下）は、１０３Ωｃｍ〜１０７Ωｃｍであることが好ましい。比抵抗値が１０３Ωｃｍ未満では、導電ブラシとし電圧を掛けた時、電子が隣り合う導電糸に移動し、印刷が出来ないという問題が発生する。比抵抗値が１０７Ωｃｍを超えると、電圧を掛けても繊維中を電子が移動出来ずに複写が出来ないという問題が発生するからである。
【００２８】
電子写真記録方式の乾式複写機用ブラシとは、非接触コロナ放電にかわって感光体に接触帯電させる印加ブラシや、感光体上に残存した電荷およびトナーを除去するクリーニングブラシである。いずれも円柱の金属棒に導電性能を有する繊維からなるパイル織物をバイアスに巻き付けるか、単に板にパイル織物を張り付けてブラシ状に仕立てて出来る。
【００２９】
【実施例】
以下、実施例により本発明をさらに詳細に説明する。評価方法は、以下の通りである。
【００３０】
Ａ．比抵抗値
超絶縁抵抗計（川口電気製  ＴＥＲＡＯＨＭＭＥＴＥＲ  Ｒ−５０３）を用いて試長１０ｃｍ間に１００（Ｖ）の電圧を掛け、温度２０℃、湿度３０％ＲＨの条件下での電気抵抗値Ｒ（Ω／ｃｍ）を測定し、下式（１）から算出した。
ＲＳ＝（Ｒ×Ｄ／（Ｌ×ＳＧ））×１０−６        （１）
ＲＳ：比抵抗（Ωｃｍ）
Ｒ：電気抵抗値（Ω）
Ｄ：１００００ｍ当たりの糸重量
Ｌ：試長（ｃｍ）
ＳＧ：マルチフィラメントの密度（ｇ／ｃｍ２）。
【００３１】
Ｂ．節発生数
マルチフィラトトヤーンを１口給糸の筒編機（２００Ｎ）で約５０００ｍ筒編みし、編み地内の節の個数を目視にて調べ、次の基準で評価した。
○：０個
△：１〜３個
×：４個以上。
【００３２】
Ｃ．紡糸糸切れ
２７０℃で溶融し、１口金当たり１糸条の口金より吐出量約４０ｇ／ｍｉｎで吐出し、冷却、給油、速度８００ｍ／ｍｉｎにて巻取りを実施した。これを１ｔ紡糸した時の糸切れ回数を次の基準で評価した。
○：３回／ｔ未満
△：３〜８回／ｔ
×：８回／ｔ以上。
【００３３】
Ｄ．紡糸時フィルタ濾圧上昇
紡糸フィルタの濾過圧力Ｐが、下記（２）式から算出し次の基準で評価した。
○：０〜５ＭＰａ未満
△：５以上〜１０ＭＰａ未満
×：１０ＭＰａ以上
Ｐ＝Ｐ０−Ｐ１  （２）
Ｐ０：紡糸開始時の濾圧（ＭＰａ）
Ｐ１：紡糸開始から２４時間後の濾圧（ＭＰａ）。
【００３４】
Ｅ．画像品質
電子写真学会が発行するテストチャートを複写し、印写回数１回目での画質品質を官能評価（満足度）にて求め、次の基準で評価した。
◎：満足度７５以上
○：満足度５０以上７５未満
△：満足度２５以上５０未満
×：満足度０以上２５未満。
【００３５】
Ｆ．長期使用時の印写像品位の変化
電子写真学会が発行するテストチャートを印写回数１回目と使用期間１年、５０００回複写した後のものとを印写像品位を比較し、次の基準で１０人に官能評価を行った。
２点：差異なし
１点：やや差異が見られる
０点：差異が見られる
これを１０人分合計した点数をもとに、次の基準で分類した。
◎：１８〜２０点
○：１５〜１７点
△：１０〜１４点
×：０〜９点
Ｇ．断面２次モーメントの算出方法
導電性カーボン含有マルチフィラメントを断面方向に切断し、断面の周を構成する各点を座標に置き換え、この座標をもとに有限要素法により２次モーメントを計算した。
【００３６】
Ｈ．溶融粘度
島津製フローテスタ  ＣＦＴ−５００型を用い、ダイ：φ０．５×２．０ｍｍ、プランジャ：１ｃｍ２、時間：５ｍｉｎ、荷重：２００Ｎ、サンプル量：１ｇの条件で測定した。
【００３７】
実施例１
導電性カーボン３５％を含有するナイロン６ベースレジンのマスターペレット（大日本インキ化学工業製、商品名  ”ＣＡＲＢＯＲＥＸ  ＮＹＲＯＮ  ＹＴ−０１”）をナイロン６ペレットでブレンドし、カーボン濃度２５％とし、ポリアミド組成物１ｋｇに対し、酸化マグネシウム粉末を１０ミリモル（０．４ｇ）の割合でブレンドし、２６５℃での溶融粘度を９００ｐｏｉｓｅとした。これを巻取り速度８００ｍ／ｍｉｎで溶融紡糸し、さらに延伸倍率２．１倍にて延伸し、糸条繊度１７０デシテックス、９８フィラメントの単糸繊度１．７デシテックス、断面二次モーメント値Ｉａが０．０９３、三角断面の導電性カーボン含有マルチフィラメントを得た。この時の紡糸糸切れは２．０回／ｔであり○であった。節発生数は０個であり○であった。紡糸時フィルタ濾圧上昇は１．０ＭＰａであり○であった。得られた導電性カーボン含有マルチフィラメントの比抵抗値は１×１０５Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は１８点で◎であった。
【００３８】
実施例２
実施例１で用いたペレットと酸化マグネシウム粉末の混合物を巻取り速度８００ｍ／ｍｉｎで溶融紡糸し、さらに延伸倍率２．３倍にて延伸し、糸条繊度１７０デシテックス、４８フィラメントの単糸繊度３．５デシテックスの三角断面の導電性カーボン含有マルチフィラメントを得た。このときに得た導電性カーボン含有マルチフィラメントの断面二次モーメント値Ｉａが０．０９４であった。この時の紡糸糸切れは１．５回／ｔであり○であった。節発生数は０個であり○であった。紡糸時フィルタ濾圧上昇は１．５ＭＰａであり○であった。得られた導電性カーボン含有マルチフィラメントの比抵抗値は２×１０４Ωｃｍであった。この導電性カーボン含有マルチフィラメントを用いて、プリンター用の帯電ブラシを作製し、印写時の画像評価を行った。このとき、作製した帯電ブラシの密度を約６０００本／ｃｍ２とした。またパイル長を７ｍｍとした。画質品位は○であり、長期使用時の印写像濃度変化は２０点で◎であった。
【００３９】
実施例３
実施例１で用いたペレットと酸化マグネシウム粉末の混合物を巻取り速度８００ｍ／ｍｉｎで溶融紡糸し、さらに延伸倍率２．１倍にて延伸し、糸条繊度１７０デシテックス、９８フィラメントの単糸繊度１．７デシテックスの八角断面の導電性カーボン含有マルチフィラメントを得た。このときに得た導電性カーボン含有マルチフィラメントの断面二次モーメント値Ｉａが０．０９０であった。この時の紡糸糸切れは２．０回／ｔであり○であった。節発生数は０個であり○であった。紡糸時フィルタ濾圧上昇は１．０ＭＰａであり○であった。得られた導電性カーボン含有マルチフィラメントの比抵抗値は１×１０５Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は１９点で◎であった。
【００４０】
実施例４
導電性カーボン３５％を含有するナイロン６ベースレジンのマスターペレット（大日本インキ化学工業製、商品名  ”ＣＡＲＢＯＲＥＸ  ＮＹＲＯＮ  ＹＴ−０１”）をナイロン６ペレットでブレンドし、カーボン濃度１５％とし、ポリアミド組成物１ｋｇに対し、酸化マグネシウム粉末を１０ミリモル（０．４ｇ）の割合でブレンドし、２６５℃での溶融粘度を９００ｐｏｉｓｅとした。これを巻取り速度８００ｍ／ｍｉｎで溶融紡糸し、さらに延伸倍率２．１倍にて延伸し、糸条繊度１７０デシテックス、９８フィラメントの単糸繊度１．７デシテックス、断面二次モーメント値Ｉａが０．０９３、三角断面の導電性カーボン含有マルチフィラメントを得た。この時の紡糸糸切れは２．０回／ｔであり○であった。節発生数は０個であり○であった。紡糸時フィルタ濾圧上昇は１．０ＭＰａであり○であった。得られた導電性カーボン含有マルチフィラメントの比抵抗値は１×１０５Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は１９点で◎であった。
【００４１】
実施例５
導電性カーボン３５％を含有するナイロン６ベースレジンのマスターペレット（大日本インキ化学工業製、商品名  ”ＣＡＲＢＯＲＥＸ  ＮＹＲＯＮ  ＹＴ−０１”）にポリアミド組成物１ｋｇに対し、酸化マグネシウム粉末を２０ミリモル（０．８ｇ）の割合でブレンドし、２６５℃での溶融粘度を９００ｐｏｉｓｅとした。これを巻取り速度８００ｍ／ｍｉｎで溶融紡糸し、さらに延伸倍率２．１倍にて延伸し、糸条繊度１７０デシテックス、９８フィラメントの単糸繊度１．７デシテックス、断面二次モーメント値Ｉａが０．０９３、三角断面の導電性カーボン含有マルチフィラメントを得た。この時の紡糸糸切れは２．０回／ｔであり○であった。節発生数は０個であり○であった。紡糸時フィルタ濾圧上昇は３．５ＭＰａであり○であった。得られた導電性カーボン含有マルチフィラメントの比抵抗値は２×１０３Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は１６点で○であった。
【００４２】
実施例６
導電性カーボン３５％を含有するナイロン６ベースレジンのマスターペレット（大日本インキ化学工業製、商品名  ”ＣＡＲＢＯＲＥＸ  ＮＹＲＯＮ  ＹＴ−０１”）をナイロン６ペレットでブレンドし、カーボン濃度２５％とし、ポリアミド組成物１ｋｇに対し、酸化マグネシウム粉末を１０ミリモル（０．４ｇ）の割合でブレンドし、２６５℃での溶融粘度を３５００ｐｏｉｓｅとした。これを巻取り速度８００ｍ／ｍｉｎで溶融紡糸し、さらに延伸倍率２．１倍にて延伸し、糸条繊度１７０デシテックス、９８フィラメントの単糸繊度１．７デシテックス、断面二次モーメント値Ｉａが０．０９３、三角断面の導電性カーボン含有マルチフィラメントを得た。この時の紡糸糸切れは４．０回／ｔであり△であった。節発生数は０個であり○であった。紡糸時フィルタ濾圧上昇は１．０ＭＰａであり○であった。得られた導電性カーボン含有マルチフィラメントの比抵抗値は１×１０５Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は１８点で◎であった。
【００４３】
実施例７
ポリエチレンテレフタレートに平均一次粒径が３０μｍのアセチレンブラック２５％を含有するように均一に練り込みを行い、３０５℃での溶融粘度が７００ｐｏｉｓｅである導電性ポリエチレンテレフタレートチップを製造した。これを巻取り速度８００ｍ／ｍｉｎで溶融紡糸し、さらに延伸倍率２．０倍にて延伸し、糸条繊度１７０デシテックス、９８フィラメントの単糸繊度１．７デシテックス、断面二次モーメント値Ｉａが０．０９４、三角断面の導電性カーボン含有マルチフィラメントを得た。この時の紡糸糸切れは１．５回／ｔであり○であった。節発生数は０個であり○であった。紡糸時フィルタ濾圧上昇は１．５ＭＰａであり○であった。得られた導電性カーボン含有マルチフィラメントの比抵抗値は８×１０４Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は１８点で◎であった。
【００４４】
実施例８
ポリエチレンテレフタレートに平均一次粒径が３０μｍのアセチレンブラック２５％を含有するように均一に練り込みを行い、３０５℃での溶融粘度が５００ｐｏｉｓｅである導電性ポリエチレンテレフタレートチップを製造した。これを巻取り速度８００ｍ／ｍｉｎで溶融紡糸し、さらに延伸倍率２．３倍にて延伸し、糸条繊度１７０デシテックス、９８フィラメントの単糸繊度１．７デシテックス、断面二次モーメント値Ｉａが０．０８７、三角断面の導電性カーボン含有マルチフィラメントを得た。この時の紡糸糸切れは１．５回／ｔであり○であった。節発生数は０個であり○であった。紡糸時フィルタ濾圧上昇は１．０ＭＰａであり○であった。得られた導電性カーボン含有マルチフィラメントの比抵抗値は９×１０４Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は１６点で○であった。
【００４５】
比較例１
実施例１で用いたペレットと酸化マグネシウム粉末の混合物を巻取り速度８００ｍ／ｍｉｎで溶融紡糸し、さらに延伸倍率２．６倍にて延伸し、糸条繊度１７０デシテックス、３４フィラメントの単糸繊度５．０デシテックスの三角断面の導電性カーボン含有マルチフィラメントを得た。このときに得た導電性カーボン含有フィラメントの断面二次モーメント値Ｉａが０．０９３であった。この時の紡糸糸切れは１．２回／ｔであり○であった。節発生数は０個であり○であった。紡糸時フィルタ濾圧上昇は２．０ＭＰａであり○であった。得られた導電性カーボン含有マルチフィラメントの比抵抗値は１×１０４Ωｃｍであった。この導電性カーボン含有マルチフィラメントを用いて、プリンター用の帯電ブラシを作製し、印写時の画像評価を行った。このとき、作製した帯電ブラシの密度を約１５００本／ｃｍ２とした。またパイル長を７ｍｍとした。印字画質は△であり、長期使用時の印写像濃度変化は１９点で◎であった。
【００４６】
比較例２
導電性カーボン３５％を含有するナイロン６ベースレジンのマスターペレット（大日本インキ化学工業製、商品名  ”ＣＡＲＢＯＲＥＸ  ＮＹＲＯＮ  ＹＴ−０１”）をカーボン濃度２５％となるようにナイロン６ペレットでブレンドし、２６５℃での溶融粘度を９００ｐｏｉｓｅとした。これを巻取り速度８００ｍ／ｍｉｎで溶融紡糸し、さらに延伸倍率２．１倍にて延伸し、糸条繊度１７０デシテックス、９８フィラメントの単糸繊度１．７デシテックス、断面二次モーメント値Ｉａが０．０９３、三角断面の導電性カーボン含有マルチフィラメントを得た。この時の紡糸糸切れは９．５回／ｔであり×であった。節発生数は５個であり×であった。紡糸時フィルタ濾圧上昇は１．０ＭＰａであり○であった。得られた導電性カーボン含有マルチフィラメントの比抵抗値は１×１０５Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は×であり、長期使用時の印写像濃度変化は１０点で△であった。
【００４７】
比較例３
導電性カーボン３５％を含有するナイロン６ベースレジンのマスターペレット（大日本インキ化学工業製、商品名  ”ＣＡＲＢＯＲＥＸ  ＮＹＲＯＮ  ＹＴ−０１”）をナイロン６ペレットでブレンドし、カーボン濃度２５％とし、ポリアミド組成物１ｋｇに対し、酸化マグネシウム粉末を３０ミリモル（１．２ｇ）の割合でブレンドし、２６５℃での溶融粘度を９００ｐｏｉｓｅとした。これを巻取り速度８００ｍ／ｍｉｎで溶融紡糸し、さらに延伸倍率２．１倍にて延伸し、糸条繊度１７０デシテックス、９８フィラメントの単糸繊度１．７デシテックス、断面二次モーメント値Ｉａが０．０９３、三角断面の導電性カーボン含有マルチフィラメントを得た。この時の紡糸糸切れは４．５回／ｔであり△であった。節発生数は０個であり○であった。紡糸時フィルタ濾圧上昇は１２．０ＭＰａであり×であった。得られた導電性カーボン含有マルチフィラメントの比抵抗値は１×１０５Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は１８点で◎であった。
【００４８】
比較例４
導電性カーボン３５％を含有するナイロン６ベースレジンのマスターペレット（大日本インキ化学工業製、商品名  ”ＣＡＲＢＯＲＥＸ  ＮＹＲＯＮ  ＹＴ−０１”）をナイロン６ペレットでブレンドし、カーボン濃度５％とし、ポリアミド組成物１ｋｇに対し、酸化マグネシウム粉末を１０ミリモル（０．４ｇ）の割合でブレンドし、２６５℃での溶融粘度を９００ｐｏｉｓｅとした。これを巻取り速度８００ｍ／ｍｉｎで溶融紡糸し、さらに延伸倍率２．６倍にて延伸し、糸条繊度１７０デシテックス、３４フィラメントの単糸繊度５．０デシテックスの三角断面の導電性カーボン含有マルチフィラメントを得た。このときに得た導電性カーボン含有マルチフィラメントの断面二次モーメント値Ｉａが０．０９３であった。この時の紡糸糸切れは１．２回／ｔであり○であった。節発生数は０個であり○であった。紡糸時フィルタ濾圧上昇は１．０ＭＰａであり○であった。得られた導電性カーボン含有マルチフィラメントの比抵抗値は１×１０１２Ωｃｍであった。この導電性カーボン含有マルチフィラメントを用いて、プリンター用の帯電ブラシを作製し、印写時の画像評価を行った。このとき、作製した帯電ブラシの密度を約１５００本／ｃｍ２とした。またパイル長を７ｍｍとした。印字試験を行ったが、印字不能であった。
【００４９】
比較例５
実施例１で用いたペレットと酸化マグネシウム粉末の混合物を巻取り速度８００ｍ／ｍｉｎで溶融紡糸し、、さらに延伸倍率２．２倍にて延伸し、糸条繊度１７０デシテックス、９８フィラメントの単糸繊度１．７デシテックス、断面二次モーメント値Ｉａが０．０８０、丸断面の導電性カーボン含有マルチフィラメントを得た。この時の紡糸糸切れは１．５回／ｔであり○であった。節発生数は０個であり○であった。紡糸時フィルタ濾圧上昇は１ＭＰａであり○であった。得られた導電性カーボン含有マルチフィラメントの比抵抗値は１×１０５Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は７点で×であった。
【００５０】
比較例６
ポリエチレンテレフタレートに平均一次粒径が３０μｍのアセチレンブラック４５％を含有するように均一に練り込みを行い、３０５℃での溶融粘度を７００ｐｏｉｓｅとした。導電性ポリエチレンテレフタレートチップを製造した。これを巻取り速度８００ｍ／ｍｉｎで溶融紡糸し、さらに延伸倍率２．０倍にて延伸し、糸条繊度１７０デシテックス、９８フィラメントの単糸繊度１．７デシテックス、断面二次モーメント値Ｉａが０．０９４、三角断面の導電性カーボン含有マルチフィラメントを得た。この時の紡糸糸切れは８．５回／ｔであり×であった。節発生数は０個であり○であった。紡糸時フィルタ濾圧上昇は７．５ＭＰａであり△であった。得られた導電性カーボン含有マルチフィラメントの比抵抗値は２×１０２Ωｃｍであった。この導電性カーボン含有マルチフィラメントを用いて、プリンター用の帯電ブラシを作製し、印写時の画像評価を行った。このとき、作製した帯電ブラシの密度を約８０００本／ｃｍ２とした。またパイル長を７ｍｍとした。画質品位は◎であり、長期使用時の印写像濃度変化は１６点で○であった。
【００５１】
【表１】
2004183180.tif 000002
【００５２】
【表２】
2004183180.tif 000003
【００５３】
表１から明らかなように、実施例１〜８で得られた導電糸から作製される帯電ブラシを用いたプリンターは良い画質品位をもち、長期の使用に際しても印写像濃度変化の少ないものであった。また、導電糸の製造においても、節糸の発生もなく製糸性に非常に優れ、紡糸でのフィルター濾圧の増加が少なく、生産性の良く製造できた。一方、表２において、比較例１では、単糸繊度が適正範囲からはずれているために、導電ブラシとする際に密度を密にすることが出来ず、得られた印写像の画質品位は悪いものであった。比較例２、３ではポリアミドに含まれるマグネシウム化合物の量が適正範囲にないため、比較例２では糸切れの悪化・節の発生、比較例３では紡糸時の濾圧上昇を招いた。比較例４では導電糸に含まれる導電性カーボンの量が適正範囲からはずれているために、導電性が不足し、印字不可能であった。比較例５では断面２次モーメントが適正範囲からはずれているために、導電糸をパイル化した帯電ブラシの毛のコシが不十分であり、長期の使用により寝癖につくために起こる印写像濃度変化が大きく、帯電ブラシとしての寿命の短いものであった。比較例６では導電糸に含まれる導電性カーボンの量が多いために、紡糸の際に糸切れが多く、フィルター濾圧の変化が大きく、生産性が非常に悪くなった。
【００５４】
【発明の効果】
本発明の導電性カーボン含有マルチフィラメントを用いることにより、高画質で長期使用に際しての印字像濃度変化の少ない、プリンター用帯電ブラシを製造することが出来る。
【図面の簡単な説明】
【図１】本発明の導電性カーボン含有マルチフィラメントを製造するのに好ましい口金孔形の１例を示す概念図である。
【図１】
2004183180.tif 000004